(57)【要約】  生体組織の模型の粘性を好適に維持しつつ、生体組織の模型の製造の時間及び費用を削減することが可能な、ハイドロゲル組成物、生体組織の模型、及び生体組織の模型の製造方法を提供する。本発明のハイドロゲル組成物は、生体組織の模型を構成するハイドロゲル組成物であって、ポリビニルアルコールと、シュードプラスチック性を有する化合物とを含む。生体組織の模型は、上述のハイドロゲル組成物を含む。生体組織の模型の製造方法は、ポリビニルアルコールと、シュードプラスチック性を有する化合物とを含む溶液を生成する工程と、前記溶液を０．０１〜３００ｓｅｃ−１のせん断速度で、生体組織の模型の鋳型に吐出する工程とを含む。【特許請求の範囲】
【請求項１】
生体組織の模型を構成するハイドロゲル組成物であって、
ポリビニルアルコールと、
シュードプラスチック性を有する化合物と
を含む
ハイドロゲル組成物。
【請求項２】
前記シュードプラスチック性を有する化合物は、キサンタンガム、ウルトラキサンタンガム、グァーガム、ウェランガム、ダイユータンガム、タマリンドシードガム、ローカストビーンガム、ランザンガム、カラギーナン、プルラン、カードラン、ヒドロキシエチルセルロース、ヒドロキシプロピルエチルセルロース、メチルセルロース、アクリル、並びにその塩及び誘導体、並びにそれらの組み合わせからなる群から選択される
請求項１に記載のハイドロゲル組成物。
【請求項３】
前記ハイドロゲル組成物における前記ポリビニルアルコールの含有量が、１３〜２０重量パーセントであり、
前記ハイドロゲル組成物における前記シュードプラスチック性を有する化合物の含有量が、０重量パーセントよりも大きく、０．５重量パーセント以下である
請求項１又は２に記載のハイドロゲル組成物。
【請求項４】
前記ハイドロゲル組成物の０．５のひずみに対するヤング率が、１．３５〜７００ｋＰａである
請求項１〜３のいずれか一項に記載のハイドロゲル組成物。
【請求項５】
前記ポリビニルアルコールの平均けん化度は８５モル％以上であり、
前記ポリビニルアルコールの平均重合度は１０００〜２０００である
請求項１〜４のいずれか一項に記載のハイドロゲル組成物。
【請求項６】
前記ハイドロゲル組成物が生成される前の前記ポリビニルアルコールと前記キサンタンガムとを含む溶液の動的粘度は、前記溶液のせん断速度が０．０１〜３００ｓｅｃ−１である場合に、０Ｐａ・ｓよりも大きく、６８．１Ｐａ・ｓ以下である
請求項１〜５のいずれか一項に記載のハイドロゲル組成物。
【請求項７】
請求項１〜６のいずれか一項に記載のハイドロゲル組成物を含む
生体組織の模型。
【請求項８】
前記生体組織が生体軟組織である
請求項７に記載の生体組織の模型。
【請求項９】
前記生体軟組織が血管組織である
請求項８に記載の生体組織の模型。
【請求項１０】
生体組織の模型の製造方法であって、
ポリビニルアルコールと、シュードプラスチック性を有する化合物とを含む溶液を生成する工程と、
前記溶液を０．０１〜３００ｓｅｃ−１のせん断速度で、前記生体組織の模型の鋳型に吐出する工程と
を含む
生体組織の模型の製造方法。
【発明の詳細な説明】
【技術分野】
【０００１】
本発明は、生体組織の模型の成形材料等として用いられるハイドロゲル組成物、該ハイドロゲル組成物を用いた生体組織の模型、及び該ハイドロゲル組成物を用いた生体組織の模型の製造方法に関する。
【背景技術】
【０００２】
特許文献１には、ポリビニルアルコールハイドロゲル組成物を成形材料とした生体組織の模型が開示されている。特許文献１に例示されるような生体組織の模型は、ディスペンサ等の装置を用いて、ポリビニルアルコールの溶液を生体組織の模型の鋳型へ吐出し、射出成形又は圧着成形されたポリビニルアルコールの溶液をゲル化することによって製造される。
【先行技術文献】
【特許文献】
【０００３】
【特許文献１】特開２００７−３１６４３４号公報
【非特許文献】
【０００４】
【非特許文献１】Ｋｏｓｕｋｅｇａｗａ，  Ｈ．，Ｍａｍａｄａ，Ｋ．，Ｋｕｒｏｋｉ，Ｋ．，Ｌｉｕ，Ｌ．，Ｉｎｏｕｅ，Ｋ．Ｈａｙａｓｅ，Ｔ．ａｎｄ  Ｏｈｔａ，Ｍ．，Ｍｅｓｕｒｅｍｅｎｔｓ  ｏｆ  Ｄｙｎａｍｉｃ  Ｖｉｓｃｏｅｌａｓｔｉｃｉｔｙ  ｏｆ  Ｐｏｌｙ（ｖｉｎｙｌ  ａｌｃｏｈｏｌ）Ｈｙｄｒｏｇｅｌ  ｆｏｒ  ｔｈｅ  Ｄｅｖｅｌｏｐｍｅｎｔ  ｏｆ  Ｂｌｏｏｄ  Ｖｅｓｓｅｌ  Ｂｉｏｍｏｄｅｌｉｎｇ，Ｊｏｕｒｎａｌ  ｏｆ  Ｆｌｕｉｄ  Ｓｃｉｅｎｃｅ  ａｎｄ  Ｔｅｃｈｎｏｌｏｇｙ，、Ｖｏｌ．３，Ｎｏ．４（２００８），ｐｐ．５３３−５４３
【発明の概要】
【発明が解決しようとする課題】
【０００５】
生体組織の模型の製造においては、ハイドロゲル組成物の粘性及び弾性を、実際の生体組織の粘性及び弾性と同一にするために、高濃度のポリビニルアルコールの溶液が用いられる場合がある。ポリビニルアルコールの溶液の粘度は、ポリビニルアルコールが高濃度になるにつれて増大する。したがって、高濃度のポリビニルアルコールの溶液を生体組織の模型の製造に用いた場合には、ポリビニルアルコールの溶液の吐出に大きなエネルギーを要することとなる。【０００６】
また、ポリビニルアルコールの溶液が高濃度となり、ポリビニルアルコールの溶液の粘度が増大すると、ディスペンサのノズル部又はニードル部が目詰まりを起こす可能性が高くなる。ノズル部又はニードル部が目詰まりを起こすと、ポリビニルアルコールの溶液のディスペンサからの吐出量を一定に維持できなくなる。したがって、高濃度のポリビニルアルコールの溶液を生体組織の模型の製造に用いた場合には、ディスペンサの吐出量を一定に維持するためのメンテナンスの時間及び費用が増大することになる。【０００７】
したがって、高濃度のポリビニルアルコールの溶液を用いて生体組織の模型を製造する場合には、生体組織の模型の作製のための時間及び費用が増大する可能性があるという課題があった。【０００８】
本発明は、上述の課題を解決するものであり、生体組織の模型の粘性を好適に維持しつつ、生体組織の模型の製造の時間及び費用を削減することが可能な、ハイドロゲル組成物、生体組織の模型、及び生体組織の模型の製造方法を提供することを目的とする。
【課題を解決するための手段】
【０００９】
本発明のハイドロゲル組成物は、生体組織の模型を構成するハイドロゲル組成物であって、ポリビニルアルコールと、シュードプラスチック性を有する化合物とを含む。【００１０】
また、本発明の生体組織の模型は、上述のハイドロゲル組成物を含む。【００１１】
また、本発明の生体組織の模型の製造方法は、ポリビニルアルコールと、シュードプラスチック性を有する化合物とを含む溶液を生成する工程と、前記溶液を０．０１〜３００ｓｅｃ−１のせん断速度で、前記生体組織の模型の鋳型に吐出する工程とを含む。
【発明の効果】
【００１２】
本発明によれば、ポリビニルアルコールとシュードプラスチック性を有する化合物とを用いることにより、生体組織の模型の粘性を好適に維持しつつ、生体組織の模型の製造の時間及び費用を削減することが可能な、ハイドロゲル組成物、生体組織の模型、及び生体組織の模型の製造方法を提供できる。
【図面の簡単な説明】
【００１３】
【図１】本発明のハイドロゲル組成物を構成するポリビニルアルコールの構造を示す化学式である。
【図２】本発明のハイドロゲル組成物の化学構造を示した概略図である。
【図３】本発明のハイドロゲル組成物の水素結合による架橋領域の一部を示した概略図である。
【図４】本発明の実施例２に係るポリビニルアルコール溶液の試料１〜５における、せん断速度と動的粘度との関係を示すグラフである。
【図５】本発明の実施例２に係るポリビニルアルコール溶液の試料１及び６〜９における、せん断速度と動的粘度との関係を示すグラフである。
【図６】本発明の実施例４に係るキサンタンガムを含有するハイドロゲル組成物の試料における、キサンタンガムの濃度と、０．５のひずみに対するヤング率との関係を示すグラフである。
【発明を実施するための形態】
【００１４】
［ポリビニルアルコール］
本発明のハイドロゲル組成物を構成するポリビニルアルコール１について説明する。
【００１５】
（ポリビニルアルコールの化学構造）
図１は、本発明のハイドロゲル組成物を構成するポリビニルアルコール１の構造を示す化学式である。なお、図１の化学式におけるｍ及びｎは１以上の整数を表す変数である。
【００１６】
図１に示すように、ポリビニルアルコール１は、直鎖型の基本骨格２と、官能基３とからなる高分子化合物の合成樹脂である。ポリビニルアルコール１の基本骨格２は、化学式−ＣＨ２−ＣＨ−で示されるｍ個の第１炭素水素骨格部２ａと、第１炭素水素骨格部２ａと同一の化学式−ＣＨ２−ＣＨ−で示されるｎ個の第２炭化水素骨格部２ｂとから構成される。ポリビニルアルコール１においては、第１炭素水素骨格部２ａと、第２炭化水素骨格部２ｂとは、炭素原子間の共有結合により、直鎖状にランダムに結合されている。官能基３は、１個の第１炭素水素骨格部２ａにつき１個連結された疎水性のｍ個の酢酸基４（−ＣＯＯＣＨ３）と、１個の第２炭化水素骨格部２ｂにつき１個連結された親水性のｎ個の水酸基５（−ＯＨ）とを有している。
【００１７】
（ポリビニルアルコールの製造方法）
工業製品としてのポリビニルアルコール１は、合成工程と、重合工程と、けん化工程とを含む工程で製造される。合成工程は、エチレン及び酢酸から単量体の酢酸ビニルを精製する工程とである。重合工程は、単量体の酢酸ビニルから、重合体のポリ酢酸ビニルを生成する工程である。けん化工程は、ポリ酢酸ビニルの酢酸基４の一部を水酸基５に置換する工程である。上述の工程で製造されたポリビニルアルコール１の沈殿物は水から分離されて精製され、結晶性のポリビニルアルコール１が製造される。結晶性のポリビニルアルコール１は乾燥により水分が除去され、ポリビニルアルコール１の乾燥物となる。ポリビニルアルコール１の乾燥物は、必要に応じて粉砕加工され、顆粒状又は粉末状の工業製品として用いられる。
【００１８】
（ポリビニルアルコールの工業上の用途）
ポリビニルアルコール１は、生体組織の模型を作製する成形材料として用いられる他、人工関節等の生体適合性材料の原料、化粧品原料、及び医薬品添加物としても用いられる。
【００１９】
ポリビニルアルコール１は、上述の他にも多様な用途で用いることができる。例えば、ポリビニルアルコール１は、合成繊維であるビニロンの原料、フラットパネルディスプレイ用光学フィルムである偏光子フィルムの原料、及びアセタール樹脂の原料としても用いられる。その他、ポリビニルアルコール１は、繊維加工剤、紙加工用のコーティング剤、紙加工用のバインダ、接着剤、液体のり、玩具又は理科教材等に用いられるスライム、塩化ビニルの重合安定剤、無機物のバインダ等としても用いられている。
【００２０】
［ハイドロゲル組成物］
次に、本発明のハイドロゲル組成物１０の化学構造について、図２を用いて説明する。
【００２１】
（ハイドロゲル組成物の化学構造）
図２は、本発明のハイドロゲル組成物１０の化学構造を示した概略図である。なお、本発明のハイドロゲル組成物１０は、ポリビニルアルコール１の樹脂を含み、ポリビニルアルコールハイドロゲルとも称される。また、ポリビニルアルコールハイドロゲルはＰＶＡ−Ｈと略称される場合もある。
【００２２】
ゲル組成物とは、鎖状の高分子化合物に含まれる特定の原子又は原子団において、高分子化合物同士が部分的に結合されて三次元の網目構造を構成し、三次元の網目構造の内部に流動性を失い束縛された低分子の溶媒を含有する組成物をいう。本発明では、溶媒として網目構造の内部に水を含有するゲル組成物、又は溶媒として網目構造の内部に、水と水に対して混和性のある有機溶媒との混合溶媒を含有するゲル組成物を「ハイドロゲル組成物」と称する。
【００２３】
図２に示すように、ハイドロゲル組成物１０の網目構造は、高分子化合物において直鎖状に結合された炭素鎖部分である高分子鎖１２と、第１高分子鎖１２ａと、第２高分子鎖１２ｂとの間の結合領域である架橋領域１４とを有している。なお、図２では図示できないが、第２高分子鎖１２ｂは、第１高分子鎖１２ａとはねじれの位置で隣接しており、架橋領域１４で立体的に結合されている。言い換えると、ハイドロゲル組成物１０の三次元の網目構造は、第１高分子鎖１２ａと第２高分子鎖１２ｂとを結合する架橋領域１４によって構成される。
【００２４】
（ハイドロゲル組成物の溶媒）
また、図２に示すように、ハイドロゲル組成物１０は、高分子鎖１２と架橋領域１４とにより構成された三次元の網目構造の網目部分１６に束縛されて流動性を失った低分子の溶媒１８を含んでいる。図示しないが、溶媒１８の分子は、高分子鎖１２から分子間力による強い引力を受けるため、三次元の網目構造の近傍においては溶媒１８の分子の自由度が最も低くなる。すなわち、三次元の網目構造の近傍においては溶媒１８の分子の束縛力が最も大きくなる。また、溶媒１８の分子は、三次元の網目構造から離れるに従い、溶媒１８の分子の自由度が高くなり、溶媒１８の分子の束縛力が小さくなる。
【００２５】
ハイドロゲル組成物１０においては、低分子の溶媒１８としては、限定しないが、例えば、水と水に対して混和性がある有機溶媒との混合溶媒、水、又は生理食塩水を用いることができる。
【００２６】
溶媒１８に好適な水としては、例えば、イオン交換水、限外濾過水、逆浸透水、蒸留水等の純水、超純水等があるが、これに限定されない。
【００２７】
また、水に対して混和性がある有機溶媒としては限定しないが、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の炭素数１〜４のアルキルアルコール類、ジメチルホルムアミド、ジメチルアセトアミド等のアミド類、アセトン、メチルエチルケトン、ジアセトンアルコール等のケトン又はケトンアルコール類、テトラヒドロフラン、ジオキサン等のエーテル類、エチレングリコール、プリピレングリコール、１，２−プロパンジオール、１，２−ブタンジオール、１，３−ブタンジオール、１，４−ブタンジオール、ジエチレングリコール、トリエチレングリコール、１，２，６−ヘキサントリオール、チオグリコール、ヘキシレングリコール、グリセリン等の多価アルコール類、ポリエチレングリコール、ポリプロピレングリコール等のポリアルキレングリコール類、エチレングリコールモノメチルエーテル、エチレングリコールモノエチルエーテル、ジエチレングリコールメチルエーテル、ジエチレングリコールエチルエーテル、トリエチレングリコールモノメチルエーテル、トリエチレングリコールモノエチルエーテル等の多価アルコールの低級アルコールエーテル類、モノエタノールアミン、ジエタノールアミン、トリエタノールアミン等のアルカノールアミン類、Ｎ−メチル−２−ピロリドン、２−ピロリドン、１，３−ジメチル−２−イミダゾリジノン、ジメチルスルホキシド等を用いることができる。上述の有機溶媒は、保湿性付与、抗菌性付与、防黴性付与、導電性付与、粘性又は弾性の調整等の目的に応じて選択することができる。また、上述の有機溶媒としては、いずれか一種類の有機溶媒のみを単独で用いてもよいし、二種類以上の有機溶媒を用いてもよい。
【００２８】
好適な有機溶媒としては、例えば、アセトン、ジメチルホルムアミド、グリセリン、又はジメチルスルホキシド等がある。本発明に最も好適な有機溶媒は、ハイドロゲル組成物１０に適度な弾性を与えることが可能なジメチルスルホキシドである。また、ジメチルホルムアミドはＤＭＦとも略称される。
【００２９】
ハイドロゲル組成物１０は、ポリビニルアルコール１を低分子の溶媒１８に溶解した溶液をゲル化することによって製造される。具体的な製造方法は後述する。
【００３０】
（ハイドロゲル組成物の架橋領域）
本発明においては、ハイドロゲル組成物１０の架橋領域１４は、水酸基５の水素結合により物理架橋された架橋構造のみを有しており、共有結合により高分子化合物同士を架橋結合させた、化学架橋された架橋構造を有しない構成にできる。
【００３１】
図３は、本発明のハイドロゲル組成物１０の水素結合による架橋領域１４の一部を示した概略図である。図３におけるポリビニルアルコール１の直鎖型のアルキル鎖である基本骨格２は、図２のハイドロゲル組成物１０における高分子鎖１２に対応している。また、図３に示すように、本発明においては、ハイドロゲル組成物１０の架橋領域１４は、ポリビニルアルコール１の官能基３である水酸基５の水素結合により、物理架橋されている。
【００３２】
すなわち、ハイドロゲル組成物１０における、ポリビニルアルコール１の樹脂は、三次元の網目構造を有している。また、ハイドロゲル組成物１０は、ポリビニルアルコール１の樹脂の三次元の網目構造の内部に流動性を失い束縛された低分子の溶媒１８を有している。
【００３３】
（ハイドロゲル組成物の物理的特性）
ハイドロゲル組成物１０は、ポリビニルアルコール１の重合度及びけん化度、並びに、ハイドロゲル組成物１０に含まれるポリビニルアルコール１の含有量等の違いによって、多様な物理的特性を呈する。したがって、ハイドロゲル組成物１０を用いることにより、多様な生体組織の模型を作製することができる。ここでは、ハイドロゲル組成物１０の物理的特性を決定するパラメータの一部である、ポリビニルアルコール１の重合度及びけん化度、並びにハイドロゲル組成物１０におけるポリビニルアルコール１の含有量について説明する。
【００３４】
（ポリビニルアルコールの重合度）
ポリビニルアルコール１の重合度は、ポリビニルアルコール１の基本骨格２の長さに対応するものであり、重合度が大きくなるにつれて、ポリビニルアルコール１の基本骨格２が長くなり、ポリビニルアルコール１の分子量が大きくなる。ポリビニルアルコール１の重合度は、重合工程におけるポリ酢酸ビニルの重合度により決定される。ポリビニルアルコール１の重合度は、例えば、ゲル透過クロマトグラフィ等の液体クロマトグラフィ法で分子量を測定することにより算出される。
【００３５】
また、ポリビニルアルコール１の重合度（ＤＰ）は、図１に示した変数ｍ及び変数ｎを用いた場合、以下の数式（１）で算出される。
ＤＰ＝ｍ＋ｎ  …（１）
【００３６】
ポリビニルアルコール１の重合度が大きくなるにつれて、ハイドロゲル組成物１０の粘性、皮膜強度、耐水性等の物理特性が上昇する。また、ポリビニルアルコール１の重合度が大きくなるにつれて、低温におけるハイドロゲル組成物１０の粘度安定性等の物理特性が低下する。また、ポリビニルアルコール１の重合度が大きくなるにつれて、ポリビニルアルコール１の分子量及び分子間力が上昇するため、ポリビニルアルコール１の溶解性が低下し、粘性が上昇する。
【００３７】
（ポリビニルアルコールのけん化度）
ポリビニルアルコール１のけん化度は、ポリビニルアルコール１の官能基３における水酸基５の割合（ＲＨ）に対応するものであり、けん化度が大きくなるにつれて、ポリビニルアルコール１の水酸基５の量が多くなる。ポリビニルアルコール１のけん化度は、けん化工程で酢酸基４から置換された、ポリビニルアルコール１における水酸基５の量により決定される。ポリビニルアルコール１のけん化度は、例えば、水酸化ナトリウムを用いてポリビニルアルコール１の酢酸基４の量を定量することによって算出される。具体的には、けん化度（ＤＳ）は、定量した酢酸基４の量を、ポリビニルアルコール１の官能基３における酢酸基４の割合（ＲＡ）としてモル百分率単位、すなわちモル％単位に換算することにより、以下の数式（２）でモル％単位の数値として算出される。
ＤＳ＝ＲＨ＝１−ＲＡ  …（２）
【００３８】
また、ポリビニルアルコール１のけん化度（ＤＳ）は、図１に示した変数ｍ及び変数ｎを用いた場合、以下の数式（４）でモル％単位の数値として算出される。
ＤＳ＝｛ｎ／（ｍ＋ｎ）｝×１００  …（３）
【００３９】
ポリビニルアルコール１のけん化度が大きくなるにつれて、ハイドロゲル組成物１０の粘性、皮膜強度、耐水性等の物理特性が上昇する。また、ポリビニルアルコール１のけん化度が大きくなるにつれて、低温におけるハイドロゲル組成物１０の粘度安定性等の物理特性が低下する。また、ポリビニルアルコール１のけん化度が大きくなるにつれて、ポリビニルアルコール１が容易に結晶化されるため、ポリビニルアルコール１の溶解性が低下し、粘性が上昇する。
【００４０】
（ハイドロゲル組成物におけるポリビニルアルコールの含有量）
ハイドロゲル組成物１０におけるポリビニルアルコール１の含有量は、ハイドロゲル組成物１０の重量に対するポリビニルアルコール１の重量の割合として、重量％単位で算出される。ハイドロゲル組成物１０は、ポリビニルアルコール１の含有量が大きくなるにつれて、ポリビニルアルコール１が容易に結晶化されるため、ポリビニルアルコール１の溶解性が低下し、ハイドロゲル組成物１０の粘性が上昇する。
【００４１】
（シュードプラスチック性を有する化合物による物理的特性の調整）
本発明では、ポリビニルアルコール１の含有量を小さくすることによりポリビニルアルコール１の溶解性を向上させ、かつハイドロゲル組成物１０の粘性を維持する増粘剤として、シュードプラスチック性を有する化合物が用いられる。シュードプラスチック性とは、流体に圧力等が印加されたときに、流体の粘性が低下する性質のことをいう。シュードプラスチック性を有する化合物は、例えば、キサンタンガム、ウルトラキサンタンガム、グァーガム、ウェランガム、ダイユータンガム、タマリンドシードガム、ローカストビーンガム、ランザンガム、カラギーナン、プルラン、カードラン、ヒドロキシエチルセルロース、ヒドロキシプロピルエチルセルロース、メチルセルロース、アクリル、並びにその塩及び誘導体、並びにそれらの組み合わせからなる群から選択される。
【００４２】
キサンタンガムは、シュードプラスチック性を有する化合物の代表例であり、トウモロコシデンプン等のデンプンを発酵させることにより生成される多糖類である。キサンタンガムは、水との混合により粘性を生じる性質を有しており、増粘剤又は増粘安定剤として、化粧品、食品添加物等に用いられる。本発明においては、キサンタンガムをハイドロゲル組成物１０に添加することにより、ポリビニルアルコール１の含有量を小さくし、ポリビニルアルコール１の溶解性を向上させることができる。また、ポリビニルアルコール１の含有量を小さくしたことによる、ハイドロゲル組成物１０の粘性の低下を回避することができる。
【００４３】
［生体組織の模型］
次に、ハイドロゲル組成物１０を用いた生体組織の模型について説明する。本発明の生体組織の模型は、ハイドロゲル組成物１０を用いることにより、特に、粘性、弾性、及び水分保持性等の物理特性が、実際の生体軟組織の物理特性に類似した生体軟組織の模型として作製できる。
【００４４】
なお、以降の説明では、「生体軟組織」とは、具体的に指定しない限り、骨、歯、軟骨等の生体の硬組織を除く生体組織を意味するものとする。生体軟組織は、限定しないが、例えば、血管組織、口腔粘膜等の口腔軟組織、鼻腔粘膜等の鼻腔軟組織、耳腔粘膜等の耳腔軟組織、脳、心臓、肝臓、膵臓、脾臓、腎臓、膀胱、肺、胃、小腸、大腸、子宮、食道等の内臓組織、皮膚組織、筋肉組織、眼球組織等を含むものとする。また、「生体硬組織」とは、骨、歯、軟骨等の生体の硬組織を意味するものとする。
【００４５】
（生体軟組織の模型におけるポリビニルアルコールの重合度）
生体軟組織の模型を作製する場合、重合度が１０００〜２０００のポリビニルアルコール１が用いられる。ポリビニルアルコール１の重合度が１０００未満である場合、ハイドロゲル組成物１０の皮膜強度の低下により、生体軟組織の模型の弾性が実際の生体軟組織の弾性よりも低下する。また、ポリビニルアルコール１の重合度が２０００を超えると、ハイドロゲル組成物１０の粘性の上昇により、生体軟組織の模型の粘性が実際の生体軟組織の粘性よりも上昇する。また、ハイドロゲル組成物１０の粘性の上昇により、生体軟組織の模型の静止表面摩擦係数が実際の生体軟組織の静止表面摩擦係数よりも大きくなる。したがって、ポリビニルアルコール１の重合度が１０００未満である場合、又は２０００を超える場合、生体軟組織の模型の触感等の官能性が低下する。
【００４６】
（生体軟組織の模型におけるポリビニルアルコールのけん化度）
また、本発明の生体組織の模型として、生体軟組織の模型を作製する場合、けん化度が８５モル％以上のポリビニルアルコール１が用いられる。ポリビニルアルコール１のけん化度が８５モル％未満である場合、ポリビニルアルコール１の樹脂の皮膜強度の低下により、生体軟組織の模型の弾性が実際の生体軟組織の弾性よりも低下する。
【００４７】
ポリビニルアルコール１のけん化度は、１００モル％に近くなるにつれて、ポリビニルアルコール１の溶媒１８への溶解度を向上させることができる。一方、ポリビニルアルコール１のけん化度が９８モル％を超えると、ポリビニルアルコール１の樹脂の粘性が上昇することにより、生体軟組織の模型の粘性が実際の生体軟組織の粘性よりも上昇する場合がある。また、ハイドロゲル組成物１０の粘性の上昇により、生体軟組織の模型の静止表面摩擦係数が実際の生体軟組織の静止表面摩擦係数よりも大きくなる場合がある。したがって、けん化度が９８モル％を超えるポリビニルアルコール１を用いて生体軟組織の模型を作製する場合は、ハイドロゲル組成物１０の粘性が上昇しないように、ポリビニルアルコール１の含有量を低減することが必要となる。
【００４８】
また、生体軟組織の模型を作製する場合、けん化度が８５モル％以上であり、かつ重合度が１０００〜２０００である、一種類のポリビニルアルコール１のみを単独で用いて、ポリビニルアルコール樹脂を生成することができる。また、けん化度又は重合度が異なる二種類以上のポリビニルアルコール１を用いて、けん化度の平均値が８５モル％以上であり、かつ重合度の平均値が１０００〜２０００であるポリビニルアルコール樹脂を生成することもできる。なお、本願において、「平均けん化度」との用語は、一種類のポリビニルアルコール１のみを単独で用いた場合における「けん化度」、及び二種類以上のポリビニルアルコール１を用いた場合における「けん化度の平均値」の双方に対応するものとする。また、本願において、「平均重合度」との用語は、一種類のポリビニルアルコール１のみを単独で用いた場合における「重合度」、及び二種類以上のポリビニルアルコール１を用いた場合における「重合度の平均値」の双方に対応するものとする。
【００４９】
ポリビニルアルコール１は、前述した製造方法で製造することができる。また、ポリビニルアルコール１は、市場から入手可能な工業製品を用いることができる。けん化度が９７モル％以上であり、かつ重合度が５００〜３０００であるポリビニルアルコール１は、完全けん化型の工業製品として販売されている。例えば、完全けん化型のポリビニルアルコール１は、日本酢ビ・ポバール株式会社から、ＪＦ−０５、ＪＦ−１０、ＪＦ−１７、ＪＦ−２０、Ｖ、ＶＯ、及びＶＣ−１０等の商品名で工業製品として販売されている。また、完全けん化型のポリビニルアルコール１は、株式会社クラレから、例えば、ＰＶＡ−１０５、ＰＶＡ−１１０、ＰＶＡ−１１７、ＰＶＡ−１１７Ｈ、ＰＶＡ−１２０、及びＰＶＡ−１２４等の商品名で工業製品として販売されている。上述のうち、けん化度が９９モル％以上であり、かつ重合度が５００〜２０００であるポリビニルアルコール１は、日本酢ビ・ポバール株式会社のＪＦ−１７、ＪＦ−２０、Ｖ、ＶＯ、及びＶＣ−１０、並びに株式会社クラレのＰＶＡ−１１７Ｈとの商品名の工業製品が該当する。
【００５０】
また、二種類以上のポリビニルアルコールを用いてハイドロゲル組成物１０を提供する場合には、けん化度が７０〜９０モル％であり、かつ重合度が５００〜３０００であるポリビニルアルコールを、完全けん化型のポリビニルアルコールと混合して用いてもよい。
【００５１】
けん化度が７０〜９０モル％であり、かつ重合度が５００〜３０００であるポリビニルアルコール１は、前述した製造方法で製造することができる。また、けん化度が７０〜９０モル％であり、かつ重合度が５００〜３０００であるポリビニルアルコール１は、市場から入手可能な部分けん化型の工業製品として販売されている。例えば、部分けん化型のポリビニルアルコール１は、日本酢ビ・ポバール株式会社から、ＪＰ−０５、ＪＰ−１０、ＪＰ−１５、ＪＰ−２０、ＪＰ−２４、ＶＰ−１８、及びＶＰ−２０等の商品名で工業製品として販売されている。また、第２ポリビニルアルコールは、株式会社クラレから、例えば、ＰＶＡ−２０５、ＰＶＡ−２１０、ＰＶＡ−２１７、ＰＶＡ−２２０、及びＰＶＡ−２２４等の商品名で工業製品として販売されている。
【００５２】
なお、ポリビニルアルコール１としては、粉末状又は顆粒状の乾燥物のいずれの乾燥物も用いることができる。しかしながら、乾燥物の溶解性及び精製度の高さを考慮した場合、ポリビニルアルコール１は、粉末状の乾燥物が好適である。
【００５３】
（生体軟組織の模型におけるポリビニルアルコールの含有量）
血管組織等の生体軟組織の模型を作製する場合、５〜２０重量パーセントのポリビニルアルコール１の溶液が用いられる。ハイドロゲル組成物１０は、ポリビニルアルコール１の含有量が２０重量パーセントを超えると、ポリビニルアルコール１が容易に結晶化されるため、ハイドロゲル組成物１０の粘性が生体軟組織の許容範囲より上昇する。また、ハイドロゲル組成物１０は、ポリビニルアルコール１の含有量が２０重量パーセントを超えると、ポリビニルアルコール１の溶解性が低下する。一方、ハイドロゲル組成物１０は、ポリビニルアルコール１の含有量が５重量パーセント未満になると、ポリビニルアルコール１の溶解性が上昇するものの、ポリビニルアルコール１の結晶化が阻害されるため、ハイドロゲル組成物１０の粘性が低下する。
【００５４】
［ハイドロゲル組成物への他の添加物］
（ゲル化剤）
なお、ハイドロゲル組成物１０には、必要に応じて、水素結合による物理架橋の補助剤として少量のゲル化剤を添加することができる。ゲル化剤としては限定しないが、例えば四ホウ酸ナトリウム等のホウ酸塩が用いられる。また、ハイドロゲル組成物１０に対するゲル化剤の添加量は、限定しないが、例えば５重量％以下とすることができる。
【００５５】
（防腐剤）
また、ハイドロゲル組成物１０には、必要に応じて、保存性を付与するための防腐剤を少量添加することができる。防腐剤としては限定しないが、例えば、デヒドロ酢酸塩、ソルビン酸塩、安息香酸塩、ぺンタクロロフェノールナトリウム、２−ピリジンチオール−１−オキサイドナトリウム、２，４−ジメチル−６−アセトキシ−ｍ−ジオキサン、１，２−ベンズチアゾリン−３−オン等が添加される。ハイドロゲル組成物１０に対する防腐剤の添加量は、限定しないが、例えば１重量％以下とすることができる。
【００５６】
（染料又は顔料等の着色剤）
また、ハイドロゲル組成物１０には、生体組織の模型において実際の生体組織の色彩を再現するために、必要に応じて着色剤を少量添加することができる。ハイドロゲル組成物１０に対する着色剤の添加量は、限定しないが、例えば１重量％以下とすることができる。着色剤としては、限定しないが、例えば、ブラック染料、マゼンタ染料、シアン染料、及びイエロー染料等の染料、又は、赤色顔料若しくはマゼンタ顔料、青色顔料若しくはシアン顔料、緑色顔料、黄色顔料、及び黒色顔料等の色彩の顔料を用いることができる。
【００５７】
（水膨潤性層状粘土鉱物）
また、生体組織の模型として、例えば心臓等の臓器の模型を作製する場合、臓器の模型の弾性等の物理特性を実際の臓器の物理特性と類似させるために、水膨潤性層状粘土鉱物を必要に応じてハイドロゲル組成物１０に添加することができる。水膨潤性層状粘土鉱物は、溶媒１８に分散可能であり、層状構造を有する粘土鉱物であり、水膨潤性層状粘土鉱物の添加量は、限定しないが、例えば１〜５重量％とすることができる。水膨潤性層状粘土鉱物としては、限定しないが、例えば、水膨潤性ヘクトライト、水膨潤性モンモリナイト、及び水膨潤性サポナイト等の水膨潤性スメクタイト、並びに水膨潤性合成雲母等の水膨潤性雲母を用いることができる。また、水膨潤性スメクタイト及び水膨潤性雲母は、ナトリウムイオンを粘土鉱物層の間に含む粘土鉱物にできる。
【００５８】
ハイドロゲル組成物１０に水膨潤性層状粘土鉱物を添加することにより、臓器の模型の弾性等の物理特性、すなわち機械的強度を、実際の臓器の機械的強度と類似させることができる。言い換えると、ハイドロゲル組成物１０に水膨潤性層状粘土鉱物を添加することにより、臓器の模型の触感等の官能性を実際の臓器と類似させることができる。したがって、ハイドロゲル組成物１０に水膨潤性層状粘土鉱物を添加することにより、例えば、手術用メス等による切開時の触感を実際の臓器の触感と類似させることができるため、手術の練習に好適な臓器の模型を提供することができる。
【００５９】
以上に示したように、ハイドロゲル組成物１０を用いることにより、粘性又は弾性等の物理特性を実際の生体組織の物理特性に類似させることが可能な生体組織の模型を提供することができる。特に、本発明のハイドロゲル組成物１０を用いて、生体組織の模型として生体軟組織の模型を作製する場合に、生体軟組織の剥離又は切開等の手術の練習に適した生体組織の模型を提供することができる。
【００６０】
［生体組織の模型の製造方法］
次に、ハイドロゲル組成物１０を用いた生体組織の模型の製造方法の例を具体的に説明する。以降の説明では、生体組織の模型として、血管組織、口腔軟組織等の生体軟組織の模型が作製される場合を考える。
【００６１】
生体組織の模型は、ポリビニルアルコール１を溶媒１８に添加する工程と、ポリビニルアルコール１の溶液を生成する工程と、生成したポリビニルアルコール１の溶液を生体組織の模型の鋳型に射出する工程と、生体組織の模型の鋳型に射出されたポリビニルアルコール１の溶液をゲル化させて生体組織の模型を作製する工程とを含む方法により製造できる。
【００６２】
（ポリビニルアルコールの溶媒への添加）
ポリビニルアルコール樹脂を構成するポリビニルアルコール１は、例えば、上述したけん化度が９９モル％以上であり、かつ重合度が５００〜２０００である完全けん化型のポリビニルアルコール１の粉末とすることができる。溶媒１８に添加されるポリビニルアルコール１の量は、好適なハイドロゲル組成物１０の物理特性を得るために、任意の量とすることができる。例えば、生体組織の模型を血管組織の模型とする場合は、１７重量部のポリビニルアルコール１を溶媒１８に添加することにより生成できる。なお、ポリビニルアルコール１は、２種類以上のポリビニルアルコール１の粉末の混合物としてもよい。
【００６３】
生体組織の模型の製造のための溶媒１８としては、例えば、ポリビニルアルコール１の溶解性に優れ、低温で凍結しない混合溶媒である、水とジメチルスルホキシドとの混合溶媒が用いられる。なお、ジメチルスルホキシドは以降の説明において、ＤＭＳＯと略称する。
【００６４】
また、混合溶媒における水に対するＤＭＳＯの重量比は、限定しないが、例えば、１〜１０とすることができる。本発明のハイドロゲル組成物１０の製造における水に対するＤＭＳＯの好適な重量比は、１〜５である。生体組織の模型の製造における水に対するＤＭＳＯの最も好適な重量比は、４である。
【００６５】
また、キサンタンガム等の増粘剤、及びその他の上述したハイドロゲル組成物１０に含まれる添加物も、次に述べるポリビニルアルコール１の溶液を生成する工程の前に溶媒１８に添加される。
【００６６】
（ポリビニルアルコールの溶液の生成）
ポリビニルアルコール１が添加された溶媒１８は加熱され、攪拌装置等で攪拌しながら溶媒１８に溶解され、ポリビニルアルコール１の溶液が生成される。溶媒１８の加熱温度は、例えば６０〜１２０℃にできる。また、ポリビニルアルコール１の溶解度等を考慮した場合、溶媒１８の好適な加熱温度は、１００〜１２０℃である。なお、溶媒１８における水の沸点等を考慮した場合、溶媒１８の最も好適な加熱温度は、１００℃である。
【００６７】
なお、ポリビニルアルコール１の混合物の溶媒１８への溶解は、開放下で行っても、密閉下で行ってもよいが、不純物の混入を防ぐこと等に配慮すれば、密閉下で行うことが好適である。
【００６８】
（ポリビニルアルコールの溶液の生体組織の模型の鋳型への射出）
生成されたポリビニルアルコール１の溶液は、生体組織の模型の鋳型に射出される。例えば、ポリビニルアルコール１の溶液は、１５０〜１６０ｋｇ／ｃｍ２の加圧条件下で、生体組織の模型の鋳型へ射出することにより、生体組織の模型の鋳型に注入される。ポリビニルアルコール１の溶液の射出時の加圧条件を１５０〜１６０ｋｇ／ｃｍ２とすることにより、生体組織の模型の鋳型に注入されたポリビニルアルコール１の溶液に生じる気泡を少なくできる。したがって、ポリビニルアルコール１の溶液の射出時の加圧条件を１５０〜１６０ｋｇ／ｃｍ２とすることにより、生体組織の模型の鋳型に注入されたポリビニルアルコール１の溶液を均質化することができる。
【００６９】
生体組織の模型の鋳型は、例えば、切削加工、光造形、又は３次元プリンタ等の造形装置を用いた造形処理等により製造できる。生体組織の模型の鋳型の材料は、ハイドロゲル組成物１０を生体組織の形状に作製できる材料であれば、特に限定されないが、例えば、シリコーン樹脂、石英ガラス、金属、石膏、ワックス、又は合成樹脂等の材料を用いることができる。例えば、生体組織の鋳型の材料として、黄銅、ステンレス鋼、ニッケルチタン、又はアルミナ等の金属が用いられた場合、凍結処理時の熱伝導が向上し、凍結時間が低減できる。
【００７０】
（ポリビニルアルコールの溶液のゲル化）
次いで、ポリビニルアルコール１の溶液が注入された生体組織の模型の鋳型は、凍結処理される。凍結処理により、生体組織の模型の鋳型の内部のポリビニルアルコール１の溶液は、複数の高分子鎖と、複数の高分子鎖を相互に結合する架橋領域とを有する三次元の網目構造のポリビニルアルコール樹脂と、三次元の網目構造の網目部分に束縛されて流動性を失った溶媒１８とを含有するポリビニルアルコールハイドロゲルにゲル化される。ポリビニルアルコール１の溶液をゲル化するための凍結温度は、例えば−２０℃以下とすることができる。また、生体組織の模型、すなわちハイドロゲル組成物１０の粘性及び弾性等の物理特性を考慮した場合、生体組織の模型の鋳型の好適な凍結処理温度は−４０〜−２０℃以下であり、最も好適な凍結温度は−３０℃である。また、生体組織の模型の鋳型の好適な凍結処理時間は、２４時間以上であり、最も好適な凍結処理時間は２４時間である。また、生体組織の模型の鋳型の凍結処理回数は、ハイドロゲル組成物１０の物理特性にも配慮し、複数回とすることができる。その後、生体組織の模型は、生体組織の模型の鋳型から取り出される。
【００７１】
生体組織の模型の製造方法では、生体組織の模型を生体組織の模型の鋳型から取り出す前に、ハイドロゲル組成物１０に含まれるジメチルスルホキシドエタノールを水に置き換える水置換処理を行ってもよい。例えば、ハイドロゲル組成物１０の水置換処理では、凍結処理が完了した生体組織の模型の鋳型を十分な量のエタノールに１２０分浸漬して、ハイドロゲル組成物１０のジメチルスルホキシドをエタノールに置換する処理が行われる。次いで、生体組織の模型の鋳型を十分な量の水に２４時間浸漬して、ハイドロゲル組成物１０のエタノールを水と置換する処理が行われる。
【００７２】
なお、生体組織の模型は、上述以外の方法で製造してもよい。例えば、生体組織の模型は、上述したポリビニルアルコール１の溶液を生体組織の模型の鋳型に注入する以外の処理でも製造できる。生体組織の模型は、インクジェット方式のマテリアルジェット造形装置といった３次元プリンタ等の造形装置を用いて、ポリビニルアルコール１の溶液を生体組織の模型の鋳型に圧着成形することによっても製造できる。また、生体組織の模型は、ポリビニルアルコール１の溶液を生体組織の模型の鋳型に塗布することによっても製造できる。
【００７３】
また、生体軟組織の模型の鋳型は、骨、歯、軟骨等の生体硬組織の模型を一部に含めることができる。骨、歯、軟骨等の生体硬組織の模型は、例えば石膏、木材、紙、金属、アクリル樹脂等の合成樹脂から製造できる。
【００７４】
例えば、骨の模型は、アクリル樹脂に、おがくずとポリビニルアルコールとを添加することによって製造できる。骨の模型では、アクリル樹脂の使用量によって骨の硬度が再現でき、おがくずの粒径によって、骨の触感が再現できる。また、骨の模型では、ポリビニルアルコールを添加することによって、生体の内部における骨と生体軟組織との密着状態が再現できる。
【００７５】
また、生体軟組織の模型は、例えば、口腔模型、鼻腔模型、耳腔模型、眼部模型、頭部模型、胸部模型、腹部模型等の生体模型の一部して作製することができる。
【００７６】
例えば、生体模型として口腔模型が作製される場合、口腔模型は、上述した骨の模型を含む口腔模型の鋳型にポリビニルアルコール１の溶液を注入しゲル化した後、生体硬組織の模型以外の鋳型を取り外すことにより作製できる。また、口腔模型は、例えば、上述した骨の模型に、３次元プリンタ等の造形装置を用いてポリビニルアルコール１の溶液を圧着成形し、ハイドロゲル組成物１０にゲル化することによっても作製できる。
【００７７】
上述の口腔模型は、骨の模型と口腔粘膜等の口腔組織の模型との密着状態を、生体の内部における骨と口腔組織との密着状態と同様にすることができる。また、上述の口腔模型では、メス等の外科用切断器具により、生体軟組織の模型を生体硬組織の模型から均一に剥離することができる。したがって、上述の口腔模型では、生体の内部における、口腔粘膜の剥離手術と同様の感触を再現ですることができる。
【実施例】
【００７８】
本発明を以下の実施例によって具体的に説明するが、本発明はこれらの実施例によって限定されるものではない。【００７９】
なお、以下の説明においては、ポリビニルアルコールを「ＰＶＡ」、キサンタンガムを「ＸＧ」とそれぞれ略称する場合がある。また、重量パーセント濃度は「ｗｔ％」と略称する場合がある。【００８０】
［実施例１］
（ポリビニルアルコール溶液の試料の作製）
ポリビニルアルコールは、商品名がＪ−ＰＯＶＡＬ  ＪＦ−１７である日本酢ビ・ポバール株式会社製の工業製品を用いた。Ｊ−ＰＯＶＡＬ  ＪＦ−１７は、けん化度が９９．０モル％以上に調製され、重合度が１７００に調製されたポリビニルアルコール粉末である。【００８１】
本実施例では、シュードプラスチック性を有する化合物の代表例として、キサンタンガムを用いた。キサンタンガムは、和光純薬工業製の工業製品を用いた。【００８２】
ジメチルスルホキシドと水との混合溶媒は、水に対するジメチルスルホキシドの重量比が４に調製された東レファインケミカル株式会社製の工業製品を用いた。【００８３】
ポリビニルアルコールと、キサンタンガムとを、表１に示す濃度となるようにジメチルスルホキシドと水との混合溶媒に添加し、１００℃の温度条件下で２時間攪拌して、ポリビニルアルコールとキサンタンガムと混合溶媒に溶解して、ポリビニルアルコール溶液の試料１〜９を生成した。なお、表１における「Ｎ／Ａ」との表示は、ポリビニルアルコール溶液がキサンタンガムを含有しないことを示すものである。【００８４】
【表１】
2019039473.tif 000002
【００８５】
表１における試料１は、キサンタンガムを含まない１７重量パーセントのポリビニルアルコール溶液であり、血管組織等の生体軟組織の模型を作製するために従来用いられるポリビニルアルコール溶液の一例である。【００８６】
［実施例２］
（ハイドロゲル組成物の動的粘度の測定）
実施例１で説明した方法で生成したポリビニルアルコール溶液の試料の動的粘度を測定した。ポリビニルアルコール溶液の試料の動的粘度の測定には、精密回転粘度計として、カナダＢｒｏｏｋｆｉｅｌｄ社製の型番ＲＳ−ＣＰＳのレオメータを用いた。粘度を測定するためのセンサとしては、型番Ｒ２５−２／３の測定スピンドルを使用した。【００８７】
レオメータにおいて、ポリビニルアルコール溶液の試料のせん断速度を３００秒間で０．０１〜３００（ｓｅｃ−１）まで加速させて、３秒ごとせん断速度と動的粘度とを測定した。動的粘度の測定時のポリビニルアルコール溶液の試料の温度は、４０℃に維持した。せん断速度及び動的粘度の測定は、ポリビニルアルコール溶液の試料ごとに３回繰り返して行われ、各せん断速度に対する動的粘度の値は、３回の測定値の平均値として算出した。【００８８】
図４は、本発明の実施例２に係るポリビニルアルコール溶液の試料１〜５における、せん断速度と動的粘度との関係を示すグラフである。図４におけるグラフの横軸は、せん断速度であり、単位は秒速度（ｓｅｃ−１）である。図４におけるグラフの縦軸は、動的粘度であり、単位はパスカル秒（Ｐａ・ｓ）である。【００８９】
図４のグラフでは、試料１のせん断速度と動的粘度との関係が細い実線で示されている。また、試料２のせん断速度と動的粘度との関係が二点鎖線で示されている。また、試料３のせん断速度と動的粘度との関係がドットの大きい破線で示されている。また、試料４のせん断速度と動的粘度との関係が太い実線で示されている。また、試料５のせん断速度と動的粘度との関係がドットの小さい破線で示されている。【００９０】
図４に示されるように、１５重量パーセントのポリビニルアルコール溶液を用いた場合における動的粘度のピークは、０．２重量パーセントのキサンタンガムを含む試料４において４３．８（Ｐａ・ｓ）、０．５重量パーセントのキサンタンガムを含む試料５において、６１．９（Ｐａ・ｓ）となった。一方、１７重量パーセントのポリビニルアルコール溶液である試料１の動的粘度のピークは、６２．１（Ｐａ・ｓ）であり、１５重量パーセントのポリビニルアルコール溶液の静的な状態での粘性の最大値である６１．９（Ｐａ・ｓ）に近似する結果となった。【００９１】
この動的粘性のピークは、せん断速度が３（ｓｅｃ−１）でのポリビニルアルコール溶液の動的粘性であるため、ポリビニルアルコール溶液が静的な状態での粘性を示すものであると言える。ここで、１５重量パーセントのポリビニルアルコール溶液の静的な状態での粘性は最大で６１．９（Ｐａ・ｓ）であるが、例えば、キサンタンガム中の塩の含有量等の製品間の誤差、及び測定装置等の測定誤差から±１０％の誤差が最小でも生じると考えられる。したがって、１５重量パーセントのポリビニルアルコール溶液の静的な状態での粘性は最大で６８．１（Ｐａ・ｓ）になると考えられる。【００９２】
したがって、図５の結果からは、１５重量パーセントのポリビニルアルコール溶液では、０重量パーセントより大きく、かつ、０．５重量パーセント以下のシュードプラスチック性を有する化合物を添加することにより、ハイドロゲル組成物において所望の粘性が得られることが明確となった。また、ポリビニルアルコール溶液では、シュードプラスチック性を有する化合物を添加した場合に、０．０１〜３００のせん断速度で、せん断速度依存性の粘性低下効果が顕著に見られることが明確となった。また、シュードプラスチック性を有する化合物を添加したポリビニルアルコール溶液では、０．０１〜３００のせん断速度での動的粘度が、０（Ｐａ・ｓ）より大きく、６８．１（Ｐａ・ｓ）以下であることが明確となった。【００９３】
特に、せん断速度が６（ｓｅｃ−１）以上となると、１５重量パーセントのポリビニルアルコール溶液の動的粘度は、１７重量パーセントのポリビニルアルコール溶液の動的粘度よりも顕著に小さくなることが示された。特に、０．１〜０．２重量パーセントのキサンタンガムを含む１５重量パーセントのポリビニルアルコール溶液の場合、６〜１７０ｓｅｃ−１でのせん断速度での動的粘度が、１６．６〜４０．８（Ｐａ・ｓ）となった。また、せん断速度が１２（ｓｅｃ−１）での試料１の動的粘度と、試料２〜５の動的粘度の差は、最小でも１９．３（Ｐａ・ｓ）であった。一方、せん断速度が１７０（ｓｅｃ−１）を超えると、試料１の動的粘度と、試料２〜５の動的粘度の差は０．２〜６．０（Ｐａ・ｓ）程度となり、ほぼ一定となった。【００９４】
以上の結果から、本発明では、シュードプラスチック性を有する化合物を含む１５重量パーセントのポリビニルアルコール溶液は、６〜１７０ｓｅｃ−１のせん断速度で、生体組織の模型の鋳型に吐出することが特に有効であることが明確となった。これは、６〜１７０ｓｅｃ−１のせん断速度では、キサンタンガムを含む１５重量パーセントのポリビニルアルコール溶液の動的粘度は、キサンタンガムを含有しない１７重量パーセントのポリビニルアルコール溶液の動的粘度より小さくなるためである。よって、６〜１７０ｓｅｃ−１のせん断速度では、キサンタンガムを含む１５重量パーセントのポリビニルアルコール溶液は、１７重量パーセントのポリビニルアルコール溶液と比較して小さなエネルギーで吐出できる。したがって、シュードプラスチック性を有する化合物を含むポリビニルアルコール溶液を用いることにより、生体組織の模型の製造の費用を削減可能であることが明確となった。【００９５】
また、本発明では、ポリビニルアルコール溶液の動的粘度を小さくできるため、ディスペンサ等の装置のノズル部又はニードル部が目詰まりするのを回避することができる。したがって、ディスペンサ等の装置のメンテナンスのための費用及び時間を削減することができ、生体組織の模型の製造の費用及び時間を削減することが可能となる。【００９６】
図５は、本発明の実施例２に係るポリビニルアルコール溶液の試料１及び６〜９における、せん断速度と動的粘度との関係を示すグラフである。すなわち、図５におけるグラフの横軸は、せん断速度であり、単位は秒速度（ｓｅｃ−１）である。図５におけるグラフの縦軸は、動的粘度であり、単位はパスカル秒（Ｐａ・ｓ）である。【００９７】
図５のグラフでは、試料１のせん断速度と動的粘度との関係が細い実線で示されている。また、試料６のせん断速度と動的粘度との関係が二点鎖線で示されている。また、試料７のせん断速度と動的粘度との関係がドットの大きい破線で示されている。また、試料８のせん断速度と動的粘度との関係がドットの小さい破線で示されている。また、試料９のせん断速度と動的粘度との関係が太い実線で示されている。【００９８】
図５に示すように、１２重量パーセントのポリビニルアルコール溶液を用いた場合における、動的粘度のピークは試料９において、１８．７（Ｐａ・ｓ）となり、１２重量パーセントのポリビニルアルコール溶液である試料６〜９における動的粘度のピークの最大値となった。一方、前述したとおり、１７重量パーセントのポリビニルアルコール溶液である試料１の動的粘度のピークは、６２．１（Ｐａ・ｓ）となった。【００９９】
この動的粘性のピークは、せん断速度が３（ｓｅｃ−１）でのポリビニルアルコール溶液の動的粘性であるため、ポリビニルアルコール溶液が静的な状態での粘性を示すものであると言える。１２重量パーセントのポリビニルアルコール溶液の静的な状態での粘性は最大でも１８．７（Ｐａ・ｓ）であり、１７重量パーセントのポリビニルアルコール溶液の静的な状態での粘性である６２．１（Ｐａ・ｓ）を大きく下回る結果となった。この結果は、１２重量パーセントのポリビニルアルコール溶液のポリビニルアルコール依存性の粘性が、１５重量パーセントのポリビニルアルコール溶液のポリビニルアルコール依存性の粘性よりも低いために生じたものである。したがって、図５の静的な状態での粘性の結果からは、１２重量パーセントのポリビニルアルコール溶液では、キサンタンガムの濃度を大きくしたとしても、１７重量パーセントのポリビニルアルコール溶液と同等の静的な粘性を得られないことが明確となった。また、ポリビニルアルコール溶液をゲル化したハイドロゲル組成物においても、同様に所望の粘性が得られなかった。以上のことから、１２重量パーセントのポリビニルアルコール溶液では、ポリビニルアルコール依存性の粘性が低いため、シュードプラスチック性を有する化合物を添加したとしても、せん断速度依存性の粘性低下効果は顕著に見られないことが示された。【０１００】
上述したように、血管組織等の生体軟組織の模型を作製する場合、５〜２０重量パーセントのポリビニルアルコール溶液が用いられる。１２重量パーセントのポリビニルアルコール溶液では、せん断速度依存性の粘性低下効果は顕著に見られず、１５重量パーセントのポリビニルアルコール溶液では、せん断速度依存性の粘性低下効果が顕著に見られた。この結果は、１５重量パーセント以上のポリビニルアルコール溶液では、せん断速度依存性の粘性低下効果があることを示している。また、１２重量パーセントのポリビニルアルコール溶液では、せん断速度依存性の粘性低下効果は顕著に見られなかったが、動的粘度のピークは、試料９において１８．７（Ｐａ・ｓ）まで上昇した。このことから、１３重量パーセント未満のポリビニルアルコール溶液では、せん断速度依存性の粘性低下効果は顕著に見られず、１３重量パーセント未満のポリビニルアルコール溶液では、せん断速度依存性の粘性低下効果は顕著に見られると考えられる。したがって、実施例２の動的粘度の測定結果からは、ハイドロゲル組成物におけるポリビニルアルコールの含有量が、１３〜２０重量パーセントであり、前記ハイドロゲル組成物における前記シュードプラスチック性を有する化合物の含有量が、０重量パーセントよりも大きく、０．５重量パーセント以下である場合に、せん断速度依存性の粘性低下効果が顕著に見られることが示された。【０１０１】
［実施例３］
（ハイドロゲル組成物の試料の作製）
実施例１に示した方法により生成したポリビニルアルコール溶液を、常温環境下で４０℃になるまで冷却した。その後、ポリビニルアルコール溶液を鋳型に注入し、ポリビニルアルコール溶液を注入した鋳型を−３０℃の温度条件下で２４時間冷却して、表２及び表３に示すようにハイドロゲル組成物の試料Ａ〜Ｍを作製した。鋳型は、長辺の長さが５０ｍｍであり、短辺の長さが８ｍｍであり、厚さが１ｍｍである矩形形状のステンレス鋼製の鋳型を用いた。なお、表２における「Ｎ／Ａ」との表示は、ハイドロゲル組成物がキサンタンガムを含有しないことを示すものである。【０１０２】
【表２】
2019039473.tif 000003
【０１０３】
【表３】
2019039473.tif 000004
【０１０４】
表２における試料Ａは、キサンタンガムを含まない１７重量パーセントのポリビニルアルコールを含有するハイドロゲル組成物であり、血管組織等の生体軟組織の模型を作製するために従来用いられるハイドロゲル組成物の一例である。【０１０５】
また、比較例として、キサンタンガムの代わりに、従来の増粘剤であるアルギン酸ナトリウムを含有するポリビニルアルコール溶液を生成し、上述の試料Ａ〜Ｍの作製条件と同様の条件で、表４に示したハイドロゲル組成物の比較試料ＡＡ、ＢＢ、及びＣＣを作製した。試料ＡＡ、ＢＢ、及びＣＣは、いずれも試料数は１とした。また、アルギン酸ナトリウムとしては、関東化学工業株式会社の特級「鹿１級」の市販品を用いた。なお、以下の説明においては、アルギン酸ナトリウムを「ＡｌｇＮａ」と略称する場合がある。【０１０６】
【表４】
2019039473.tif 000005
【０１０７】
［実施例４］
（ハイドロゲル組成物の引張応力の測定）
実施例３で作製したハイドロゲル組成物の試料Ａ〜Ｍ、並びに比較試料ＡＡ、ＢＢ、及びＣＣの引張応力を測定した。ハイドロゲル組成物の試料の引張応力の測定には、一軸引張試験機として、島津製作所製の型番ＥＺ−Ｓの小型卓上試験機を用いた。ハイドロゲル組成物の試料の長辺側の両端を、一軸引張試験機のつまみ具で把持し、つまみ具の間の初期距離が４０ｍｍとなるようにハイドロゲル組成物の試料を固定した。【０１０８】
次いで、固定したハイドロゲル組成物の試料を、２０ｍｍ／ｍｉｎの速度で、ハイドロゲル組成物の試料のひずみが１００％となるまで双方向に引っ張り、その後、ハイドロゲル組成物の試料のひずみを０％に戻した。すなわち、固定したハイドロゲル組成物の試料を、つまみ具の間の距離が初期距離の２倍となるまで双方向に引っ張り、その後、つまみ具の間の距離を初期距離に戻した。実施例２では、固定したハイドロゲル組成物の試料を８０ｍｍとなるまで引っ張り、その後、４０ｍｍに戻した。【０１０９】
実施例２では、ハイドロゲル組成物の試料のヒステリシスを考慮して、上述の動作サイクルを３回繰り返し、３回目のサイクルにおいて、０．０５秒ごとに、ハイドロゲル組成物の試料のひずみと、ハイドロゲル組成物の試料の引張応力を測定した。【０１１０】
また、ハイドロゲル組成物の試料の伸び弾性の指標となるヤング率を、引張試験の結果から算出した。ハイドロゲル組成物の試料においては、ひずみの値が０．６よりも大きくなると、ひずみと引張応力との間の非線形性が顕著になる。したがって、ハイドロゲル組成物の各試料については、ヤング率の線形性が維持されている０．５のひずみ、すなわち、５０％のひずみにおけるヤング率として算出した。ヤング率は、試料Ａ〜Ｍについては、各々の試料Ａ〜Ｍごとの平均値±標準偏差で算出した。【０１１１】
図６は、本発明の実施例４に係るキサンタンガムを含有するハイドロゲル組成物の試料における、キサンタンガムの濃度と、０．５のひずみに対するヤング率との関係を示すグラフである。図６におけるグラフの横軸は、キサンタンガムの濃度であり、単位は重量パーセント（ｗｔ％）である。図６における縦軸は０．５のひずみに対するヤング率であり、単位はキロパスカル（ｋＰａ）である。図６における点線は、試料Ａの０．５のひずみに対するヤング率の平均値を示した。また、図６における実線は、１５重量パーセントのポリビニルアルコールを含むハイドロゲル組成物において、キサンタンガムの濃度を変化させた場合の０．５のひずみに対するヤング率の変化を示したものであり、各々のプロット点は左から順に試料Ｂ〜Ｍの０．５のひずみに対するヤング率の平均値を示すものである。また、各々の試料Ｂ〜Ｍの０．５のひずみに対するヤング率の標準偏差は、各々のプロット点から上下に延びたエラーバーにより図示した。なお、キサンタンガムを含有せず、かつ１５重量パーセントのポリビニルアルコールを含む試料Ｂにおける、０．５のひずみに対するヤング率は、１４０．４±３．８（ｋＰａ）あり、１５０（ｋＰａ）未満であった。【０１１２】
図６に示されるように、キサンタンガムを含有する試料Ｃ〜Ｍにおいては、キサンタンガムを含有しない試料Ｂと同程度又はそれ以上のヤング率が確保できた。特に、図６の一点鎖線に示すように、１５重量パーセントのポリビニルアルコールを含むハイドロゲル組成物の０．５のひずみに対するヤング率は、０．１５〜０．２０重量パーセントのキサンタンガムを含有する場合に、１７重量パーセントのポリビニルアルコールを含むハイドロゲル組成物の０．５のひずみに対するヤング率に最も近づいた。具体的には、１７重量パーセントのポリビニルアルコールを含むハイドロゲル組成物（試料Ａ）の０．５のひずみに対するヤング率は、２０４．８±１３．７（ｋＰａ）であった。これに対して、０．１５重量パーセントのキサンタンガムを含む試料Ｄにおける０．５のひずみに対するヤング率は、１８６．１±１２．１（ｋＰａ）であった。また、０．２重量パーセントのキサンタンガムを含む試料Ｅにおける０．５のひずみに対するヤング率は、１７２．１±１０．９（ｋＰａ）であった。【０１１３】
また、図６に示すように、キサンタンガムの含有量が０．１２〜０．１５重量の範囲における０．５のひずみに対するヤング率は、キサンタンガムの含有量が０．１５〜０．２０重量パーセントである場合と比較すると低減するものの、１５０（ｋＰａ）を超えた。また、キサンタンガムの含有量が０．２０〜０．２５重量パーセントの範囲における０．５のひずみに対するヤング率は、キサンタンガムの含有量が０．１５〜０．２０重量パーセントである場合と比較すると低減するものの、１５０（ｋＰａ）を超えた。また、０．４０重量パーセントのキサンタンガムを含有するハイドロゲル組成物（試料Ｈ）を範囲に含む、０．３４〜０．４６重量パーセントの範囲でも、０．５のひずみに対するヤング率は１５０（ｋＰａ）を超えた。また、０．６０重量パーセント及び０．７０重量パーセントのキサンタンガムを含有するハイドロゲル組成物（試料Ｋ）を範囲に含む、０．５５〜０．８２重量パーセントの範囲でも、０．５のひずみに対するヤング率は１５０（ｋＰａ）を超えた【０１１４】
これに対して、比較試料ＡＡの０．５のひずみに対するヤング率は、９８（ｋＰａ）であった。比較試料ＢＢの０．５のひずみに対するヤング率は、１．１×１０２（ｋＰａ）であった。比較試料ＣＣの０．５のひずみに対するヤング率は、１．３×１０２（ｋＰａ）であった。すなわち、アルギン酸ナトリウムを含有するポリビニルアルコール溶液を用いたハイドロゲル組成物では、０．５のひずみに対するヤング率は、最大でも１．３×１０２（ｋＰａ）であり、１５０（ｋＰａ）未満であった。【０１１５】
以上の結果から、シュードプラスチック性を有する化合物を含有するポリビニルアルコール溶液を用いたハイドロゲル組成物では、ハイドロゲル組成物のヤング率、すなわち、ハイドロゲル組成物の硬度を有効に増加させることができることが示された。【０１１６】
非特許文献１では、ハイドロゲル組成物の動的粘弾性Ｇ’の上限値として、１８重量パーセントのポリビニルアルコール溶液を用いたハイドロゲル組成物において、動的粘弾性Ｇ’が、２．０×１０５（Ｐａ）、すなわち２００（ｋＰａ）であることが示されている。ここで、非特許文献１の動的粘弾性Ｇ’は、１（Ｈｚ）という小さな周波数で測定されたものであるため、ハイドロゲル組成物の静的な粘弾性を表す、剪断弾性率に相当するパラメータとして用いられる。また、ハイドロゲル組成物が血管組織等の生体軟組織の模型の材料として使用される場合、ハイドロゲル組成物のポアソン比は０．５となる。また、ハイドロゲル組成物のポアソン比が０．５であれば、非特許文献１の動的粘弾性Ｇ’は、０．５のひずみに対するヤング率、すなわち、引張弾性率の１／３倍となる。【０１１７】
したがって、本実施例のハイドロゲル組成物で、血管組織等の生体軟組織の模型が作製された場合には、ハイドロゲル組成物は、０．５のひずみに対するヤング率が少なくとも６．０×１０２（ｋＰａ）以下となるように構成できる。また、ハイドロゲル組成物の動的粘弾性Ｇ’は、キサンタンガム中の塩の含有量等の製品間の誤差、及び測定装置等の測定誤差から、±１０％の誤差が最小でも生じることが考えられる。したがって、±１０％の誤差も考慮した場合、ハイドロゲル組成物は、０．５のひずみに対するヤング率が少なくとも６．６×１０２（ｋＰａ）以下となるように構成できる。更に、前述したように、本実施例のハイドロゲル組成物で血管組織等の生体軟組織の模型が作製された場合、最大２０重量パーセントのポリビニルアルコール溶液を用いたハイドロゲル組成物が作成されるため、ハイドロゲル組成物は、０．５のひずみに対するヤング率が少なくとも７．０×１０２（ｋＰａ）以下となるように構成できる。【０１１８】
一方、非特許文献１によれば、ハイドロゲル組成物の動的粘弾性Ｇ’の下限値が、５×１０３（ｋＰａ）であることが示されている。したがって、本実施例のハイドロゲル組成物で、血管組織等の生体軟組織の模型が作製された場合には、ハイドロゲル組成物は、０．５のひずみに対するヤング率が少なくとも１５．０（ｋＰａ）以下となるように構成できる。また、±１０％の誤差も考慮した場合、ハイドロゲル組成物は、０．５のひずみに対するヤング率が少なくとも１３．５（ｋＰａ）以下となるように構成できる。【０１１９】
以上の考察から、０．５のひずみに対するヤング率が、１３．５〜７００（ｋＰａ）となる、ハイドロゲル組成物は、生体組織の模型の成形材料として好適に用いることが可能である。【０１２０】
また、キサンタンガムの含有量が０．１２〜０．２５、０．３４〜０．４６、又は０．５５〜０．８２重量パーセントであるハイドロゲル組成物では、０．５のひずみに対するヤング率が、キサンタンガムを含有しない場合と比較して増加した。特に、０．１５〜０．２０重量パーセントのキサンタンガムのポリビニルアルコールを含むハイドロゲル組成物は、０．５のひずみに対するヤング率が、１．６×１０２〜２．０×１０２（ｋＰａ）となった。したがって、キサンタンガムの含有量が上述の範囲にあるハイドロゲル組成物又は０．５のひずみに対するヤング率が上述の範囲にあるハイドロゲル組成物は、硬度を増加可能な生体組織の模型の成形材料として好適に用いることが可能となる。また、０．５のひずみに対するヤング率が、１．６×１０２〜２．０×１０２（ｋＰａ）となるハイドロゲル組成物は、生体組織の模型の成形材料として更に好適に用いることが可能となる。【０１２１】
特に、１５重量パーセントのポリビニルアルコールと、０．１５〜０．２０重量パーセントのキサンタンガムとを含有するハイドロゲル組成物の０．５のひずみに対するヤング率は、キサンタンガムとを含有しない１７重量パーセントのポリビニルアルコールを含むハイドロゲル組成物に近似する。実施例２で示したように、キサンタンガムを含有する１５重量パーセントのポリビニルアルコールの溶液は、キサンタンガムを含有しない１７重量パーセントのポリビニルアルコールの溶液よりも動的粘性が小さくなる。したがって、本発明では、１５重量パーセントのポリビニルアルコールと、０．１５〜０．２０重量パーセントのキサンタンガムとを含むハイドロゲル組成物で生体組織の模型を製造することにより、製造のための費用及び時間を削減することが可能な生体組織の模型を提供することが可能となる。
【符号の説明】
【０１２２】
１  ポリビニルアルコール、２  基本骨格、２ａ  第１炭素水素骨格部、２ｂ  第２炭化水素骨格部、３  官能基、４  酢酸基、５  水酸基、１０  ハイドロゲル組成物、１２  高分子鎖、１２ａ  第１高分子鎖、１２ｂ  第２高分子鎖、１４  架橋領域、１６  網目部分、１８  溶媒。
【図１】
2019039473.tif 000006
【図２】
2019039473.tif 000007
【図３】
2019039473.tif 000008
【図４】
2019039473.tif 000009
【図５】
2019039473.tif 000010
【図６】
2019039473.tif 000011
【手続補正書】
【提出日】令和2年2月21日(2020.2.21)
【手続補正１】
【補正対象書類名】明細書
【補正対象項目名】０００９
【補正方法】変更
【補正の内容】
【０００９】
本発明のハイドロゲル組成物は、生体組織の模型を構成するハイドロゲル組成物であって、ポリビニルアルコールと、シュードプラスチック性を有する化合物とを含み、前記ハイドロゲル組成物の０．５のひずみに対するヤング率が、１３．５〜７００ｋＰａである。
また、本発明のハイドロゲル組成物は、生体組織の模型を構成するハイドロゲル組成物であって、１３〜２０重量パーセントのポリビニルアルコールと、０重量パーセントよりも大きく、０．５重量パーセント以下のシュードプラスチック性を有する化合物とを含む。
【手続補正２】
【補正対象書類名】明細書
【補正対象項目名】００１１
【補正方法】変更
【補正の内容】
【００１１】
また、本発明の生体組織の模型の製造方法は、１３〜２０重量パーセントのポリビニルアルコールと、０重量パーセントよりも大きく、０．５重量パーセント以下のシュードプラスチック性を有する化合物とを含む溶液を生成する工程と、前記溶液を０．０１〜３００ｓｅｃ−１のせん断速度で、前記生体組織の模型の鋳型に吐出する工程とを含む。
【手続補正３】
【補正対象書類名】明細書
【補正対象項目名】００１６
【補正方法】変更
【補正の内容】
【００１６】
図１に示すように、ポリビニルアルコール１は、直鎖型の基本骨格２と、官能基３とからなる高分子化合物の合成樹脂である。ポリビニルアルコール１の基本骨格２は、化学式−ＣＨ２−ＣＨ−で示されるｍ個の第１炭化水素骨格部２ａと、第１炭化水素骨格部２ａと同一の化学式−ＣＨ２−ＣＨ−で示されるｎ個の第２炭化水素骨格部２ｂとから構成される。ポリビニルアルコール１においては、第１炭化水素骨格部２ａと、第２炭化水素骨格部２ｂとは、炭素原子間の共有結合により、直鎖状にランダムに結合されている。官能基３は、１個の第１炭化水素骨格部２ａにつき１個連結された疎水性のｍ個の酢酸基４（−ＣＯＯＣＨ３）と、１個の第２炭化水素骨格部２ｂにつき１個連結された親水性のｎ個の水酸基５（−ＯＨ）とを有している。
【手続補正４】
【補正対象書類名】明細書
【補正対象項目名】００２７
【補正方法】変更
【補正の内容】
【００２７】
また、水に対して混和性がある有機溶媒としては限定しないが、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の炭素数１〜４のアルキルアルコール類、ジメチルホルムアミド、ジメチルアセトアミド等のアミド類、アセトン、メチルエチルケトン、ジアセトンアルコール等のケトン又はケトンアルコール類、テトラヒドロフラン、ジオキサン等のエーテル類、エチレングリコール、プロピレングリコール、１，２−プロパンジオール、１，２−ブタンジオール、１，３−ブタンジオール、１，４−ブタンジオール、ジエチレングリコール、トリエチレングリコール、１，２，６−ヘキサントリオール、チオグリコール、ヘキシレングリコール、グリセリン等の多価アルコール類、ポリエチレングリコール、ポリプロピレングリコール等のポリアルキレングリコール類、エチレングリコールモノメチルエーテル、エチレングリコールモノエチルエーテル、ジエチレングリコールメチルエーテル、ジエチレングリコールエチルエーテル、トリエチレングリコールモノメチルエーテル、トリエチレングリコールモノエチルエーテル等の多価アルコールの低級アルコールエーテル類、モノエタノールアミン、ジエタノールアミン、トリエタノールアミン等のアルカノールアミン類、Ｎ−メチル−２−ピロリドン、２−ピロリドン、１，３−ジメチル−２−イミダゾリジノン、ジメチルスルホキシド等を用いることができる。上述の有機溶媒は、保湿性付与、抗菌性付与、防黴性付与、導電性付与、粘性又は弾性の調整等の目的に応じて選択することができる。また、上述の有機溶媒としては、いずれか一種類の有機溶媒のみを単独で用いてもよいし、二種類以上の有機溶媒を用いてもよい。
【手続補正５】
【補正対象書類名】明細書
【補正対象項目名】００７５
【補正方法】変更
【補正の内容】
【００７５】
また、生体軟組織の模型は、例えば、口腔模型、鼻腔模型、耳腔模型、眼部模型、頭部模型、胸部模型、腹部模型等の生体模型の一部として作製することができる。
【手続補正６】
【補正対象書類名】明細書
【補正対象項目名】００９９
【補正方法】変更
【補正の内容】
【００９９】
この動的粘性のピークは、せん断速度が３（ｓｅｃ−１）でのポリビニルアルコール溶液の動的粘性であるため、ポリビニルアルコール溶液が静的な状態での粘性を示すものであると言える。１２重量パーセントのポリビニルアルコール溶液の静的な状態での粘性は最大でも１８．７（Ｐａ・ｓ）であり、１７重量パーセントのポリビニルアルコール溶液の静的な状態での粘性である６２．１（Ｐａ・ｓ）を大きく下回る結果となった。この結果は、１２重量パーセントのポリビニルアルコール溶液のポリビニルアルコール依存性の粘性が、１５重量パーセントのポリビニルアルコール溶液のポリビニルアルコール依存性の粘性よりも低いために生じたものである。したがって、図５の静的な状態での粘性の結果からは、１２重量パーセントのポリビニルアルコール溶液では、キサンタンガムの濃度を大きくしたとしても、１７重量パーセントのポリビニルアルコール溶液と同等の静的な状態での粘性を得られないことが明確となった。また、ポリビニルアルコール溶液をゲル化したハイドロゲル組成物においても、同様に所望の粘性が得られなかった。以上のことから、１２重量パーセントのポリビニルアルコール溶液では、ポリビニルアルコール依存性の粘性が低いため、シュードプラスチック性を有する化合物を添加したとしても、せん断速度依存性の粘性低下効果は顕著に見られないことが示された。
【手続補正７】
【補正対象書類名】明細書
【補正対象項目名】０１００
【補正方法】変更
【補正の内容】
【０１００】
上述したように、血管組織等の生体軟組織の模型を作製する場合、５〜２０重量パーセントのポリビニルアルコール溶液が用いられる。１２重量パーセントのポリビニルアルコール溶液では、せん断速度依存性の粘性低下効果は顕著に見られず、１５重量パーセントのポリビニルアルコール溶液では、せん断速度依存性の粘性低下効果が顕著に見られた。この結果は、１５重量パーセント以上のポリビニルアルコール溶液では、せん断速度依存性の粘性低下効果があることを示している。また、１２重量パーセントのポリビニルアルコール溶液では、せん断速度依存性の粘性低下効果は顕著に見られなかったが、動的粘度のピークは、試料９において１８．７（Ｐａ・ｓ）まで上昇した。このことから、１３重量パーセント未満のポリビニルアルコール溶液では、せん断速度依存性の粘性低下効果は顕著に見られず、１３重量パーセント以上のポリビニルアルコール溶液では、せん断速度依存性の粘性低下効果は顕著に見られると考えられる。したがって、実施例２の動的粘度の測定結果からは、ハイドロゲル組成物におけるポリビニルアルコールの含有量が、１３〜２０重量パーセントであり、前記ハイドロゲル組成物における前記シュードプラスチック性を有する化合物の含有量が、０重量パーセントよりも大きく、０．５重量パーセント以下である場合に、せん断速度依存性の粘性低下効果が顕著に見られることが示された。
【手続補正８】
【補正対象書類名】明細書
【補正対象項目名】０１１１
【補正方法】変更
【補正の内容】
【０１１１】
図６は、本発明の実施例４に係るキサンタンガムを含有するハイドロゲル組成物の試料における、キサンタンガムの濃度と、０．５のひずみに対するヤング率との関係を示すグラフである。図６におけるグラフの横軸は、キサンタンガムの濃度であり、単位は重量パーセント（ｗｔ％）である。図６における縦軸は０．５のひずみに対するヤング率であり、単位はキロパスカル（ｋＰａ）である。図６における点線は、試料Ａの０．５のひずみに対するヤング率の平均値を示した。また、図６における実線は、１５重量パーセントのポリビニルアルコールを含むハイドロゲル組成物において、キサンタンガムの濃度を変化させた場合の０．５のひずみに対するヤング率の変化を示したものであり、各々のプロット点は左から順に試料Ｂ〜Ｍの０．５のひずみに対するヤング率の平均値を示すものである。また、各々の試料Ｂ〜Ｍの０．５のひずみに対するヤング率の標準偏差は、各々のプロット点から上下に延びたエラーバーにより図示した。なお、キサンタンガムを含有せず、かつ１５重量パーセントのポリビニルアルコールを含む試料Ｂにおける、０．５のひずみに対するヤング率は、１４０．４±３．８（ｋＰａ）であり、１５０（ｋＰａ）未満であった。
【手続補正９】
【補正対象書類名】明細書
【補正対象項目名】０１１３
【補正方法】変更
【補正の内容】
【０１１３】
また、図６に示すように、キサンタンガムの含有量が０．１２〜０．１５重量パーセントの範囲における０．５のひずみに対するヤング率は、キサンタンガムの含有量が０．１５〜０．２０重量パーセントである場合と比較すると低減するものの、１５０（ｋＰａ）を超えた。また、キサンタンガムの含有量が０．２０〜０．２５重量パーセントの範囲における０．５のひずみに対するヤング率は、キサンタンガムの含有量が０．１５〜０．２０重量パーセントである場合と比較すると低減するものの、１５０（ｋＰａ）を超えた。また、０．４０重量パーセントのキサンタンガムを含有するハイドロゲル組成物（試料Ｈ）を範囲に含む、０．３４〜０．４６重量パーセントの範囲でも、０．５のひずみに対するヤング率は１５０（ｋＰａ）を超えた。また、０．６０重量パーセント及び０．７０重量パーセントのキサンタンガムを含有するハイドロゲル組成物（試料Ｋ）を範囲に含む、０．５５〜０．８２重量パーセントの範囲でも、０．５のひずみに対するヤング率は１５０（ｋＰａ）を超えた。
【手続補正１０】
【補正対象書類名】明細書
【補正対象項目名】０１１８
【補正方法】変更
【補正の内容】
【０１１８】
一方、非特許文献１によれば、ハイドロゲル組成物の動的粘弾性Ｇ’の下限値が、５×１０３（Ｐａ）であることが示されている。したがって、本実施例のハイドロゲル組成物で、血管組織等の生体軟組織の模型が作製された場合には、ハイドロゲル組成物は、０．５のひずみに対するヤング率が少なくとも１５．０（ｋＰａ）以上となるように構成できる。また、±１０％の誤差も考慮した場合、ハイドロゲル組成物は、０．５のひずみに対するヤング率が少なくとも１３．５（ｋＰａ）以上となるように構成できる。
【手続補正１１】
【補正対象書類名】明細書
【補正対象項目名】０１２２
【補正方法】変更
【補正の内容】
【０１２２】
１  ポリビニルアルコール、２  基本骨格、２ａ  第１炭化水素骨格部、２ｂ  第２炭化水素骨格部、３  官能基、４  酢酸基、５  水酸基、１０  ハイドロゲル組成物、１２  高分子鎖、１２ａ  第１高分子鎖、１２ｂ  第２高分子鎖、１４  架橋領域、１６  網目部分、１８  溶媒。
【手続補正１２】
【補正対象書類名】特許請求の範囲
【補正対象項目名】全文
【補正方法】変更
【補正の内容】
【特許請求の範囲】
【請求項１】
生体組織の模型を構成するハイドロゲル組成物であって、
ポリビニルアルコールと、
シュードプラスチック性を有する化合物と
を含み、
前記ハイドロゲル組成物の０．５のひずみに対するヤング率が、１３．５〜７００ｋＰａである
ハイドロゲル組成物。
【請求項２】
前記ハイドロゲル組成物の０．５のひずみに対するヤング率が、１３．５〜６６０ｋＰａである
請求項１に記載のハイドロゲル組成物。
【請求項３】
前記ハイドロゲル組成物の０．５のひずみに対するヤング率が、１５．０〜６００ｋＰａである
請求項２に記載のハイドロゲル組成物。
【請求項４】
前記ハイドロゲル組成物の０．５のひずみに対するヤング率が、１．６×１０２〜２．０×１０２ｋＰａである
請求項３に記載のハイドロゲル組成物。
【請求項５】
前記ハイドロゲル組成物における前記ポリビニルアルコールの含有量が、１３〜２０重量パーセントであり、
前記ハイドロゲル組成物における前記シュードプラスチック性を有する化合物の含有量が、０重量パーセントよりも大きく、０．５重量パーセント以下である
請求項１〜４のいずれか一項に記載のハイドロゲル組成物。
【請求項６】
生体組織の模型を構成するハイドロゲル組成物であって、
１３〜２０重量パーセントのポリビニルアルコールと、
０重量パーセントよりも大きく、０．５重量パーセント以下のシュードプラスチック性を有する化合物と
を含む
ハイドロゲル組成物。
【請求項７】
前記ハイドロゲル組成物における前記ポリビニルアルコールの含有量が、１５重量パーセントであり、
前記ハイドロゲル組成物における前記シュードプラスチック性を有する化合物の含有量が、０．１５〜０．２０重量パーセントである
請求項５又は６に記載のハイドロゲル組成物。
【請求項８】
前記シュードプラスチック性を有する化合物は、キサンタンガム、ウルトラキサンタンガム、グァーガム、ウェランガム、ダイユータンガム、タマリンドシードガム、ローカストビーンガム、ランザンガム、カラギーナン、プルラン、カードラン、ヒドロキシエチルセルロース、ヒドロキシプロピルエチルセルロース、メチルセルロース、アクリル、並びにその塩及び誘導体、並びにそれらの組み合わせからなる群から選択される
請求項１〜７のいずれか一項に記載のハイドロゲル組成物。
【請求項９】
前記ポリビニルアルコールの平均けん化度は８５モル％以上であり、
前記ポリビニルアルコールの平均重合度は１０００〜２０００である
請求項１〜８のいずれか一項に記載のハイドロゲル組成物。
【請求項１０】
前記ハイドロゲル組成物が生成される前の前記ポリビニルアルコールと前記シュードプラスチック性を有する化合物とを含む溶液の動的粘度は、前記溶液のせん断速度が０．０１〜３００ｓｅｃ−１である場合に、０Ｐａ・ｓよりも大きく、６８．１Ｐａ・ｓ以下である
請求項１〜９のいずれか一項に記載のハイドロゲル組成物。
【請求項１１】
前記動的粘度は、前記溶液のせん断速度が６〜１７０ｓｅｃ−１である場合に、１６．６〜４０．８Ｐａ・ｓである
請求項１０に記載のハイドロゲル組成物。
【請求項１２】
請求項１〜１１のいずれか一項に記載のハイドロゲル組成物を含む
生体組織の模型。
【請求項１３】
前記生体組織が生体軟組織である
請求項１２に記載の生体組織の模型。
【請求項１４】
前記生体軟組織が血管組織である
請求項１３に記載の生体組織の模型。
【請求項１５】
生体組織の模型の製造方法であって、
１３〜２０重量パーセントのポリビニルアルコールと、０重量パーセントよりも大きく、０．５重量パーセント以下のシュードプラスチック性を有する化合物とを含む溶液を生成する工程と、
前記溶液を０．０１〜３００ｓｅｃ−１のせん断速度で、前記生体組織の模型の鋳型に吐出する工程と
を含む
生体組織の模型の製造方法。
【請求項１６】
前記溶液のせん断速度が６〜１７０ｓｅｃ−１である
請求項１５に記載の生体組織の模型の製造方法。
【国際調査報告】
2019039473.tif 000012
2019039473.tif 000013